Procédé de fabrication d’un élément de combustible nucléaire (2), le procédé de fabrication comprenant l’obtention d’un noyau (4) en forme de feuille contenant un matériau fissile uranifère, le revêtement du noyau (4) d’une couche anti-diffusion (8) pour obtenir un noyau revêtu (10), l’insertion du noyau revêtu (10) dans une gaine (6) avec interposition, entre le noyau revêtu (10) et la gaine (6), d’une ou plusieurs couche(s) intermédiaire(s) (12), et le pressage de l’ensemble multicouche (22) ainsi obtenu de manière à fermer la gaine (6) de manière étanche, chaque couche intermédiaire (12) étant réalisée dans un alliage métallique ductile et/ou possédant une limite d’élasticité conventionnelle qui ne diffère pas de plus de 30 % de celle du matériau de la gaine (6), un allongement à la rupture qui ne diffère pas de plus de 30 % celui du matériau de la gaine (6) et/ou un allongement relatif réparti qui ne diffère de plus de 30% de celui du matériau de la gaine (6). Procédé de fabrication selon la revendication 1, dans lequel chaque couche intermédiaire (12) est appliquée sur le noyau revêtu (10) ou sur une surface interne (14A, 18A) de la gaine (6) avant d’envelopper le noyau revêtu (10) dans la gaine (6). Procédé de fabrication selon la revendication 1 ou la revendication 2, dans lequel chaque couche intermédiaire (12) est appliquée sur le noyau revêtu (10) ou sur la gaine (6) par pulvérisation avant d’envelopper le noyau revêtu (10) dans la gaine (6). Procédé de fabrication selon l’une quelconque des revendications précédentes, dans lequel le matériau de la couche intermédiaire (12) ou d’au moins une parmi les couches intermédiaires (12) comprend une matrice et au moins un élément additif. Procédé de fabrication selon l’une quelconque des revendications précédentes, dans lequel le matériau fissile contient au moins un alliage d’uranium et/ou au moins un composé de l’uranium Procédé de fabrication selon l’une quelconque des revendications précédentes, dans lequel le noyau (4) est un noyau monolithique constitué du matériau fissile ou un noyau dispersé contenant le matériau fissile dispersé dans une matrice. Procédé de fabrication selon l’une quelconque des revendications précédentes, dans lequel la couche anti-diffusion (8) est réalisée en un matériau choisi parmi un alliage à base de zirconium, un alliage à base de molybdène, un alliage à base de titane, un alliage à base de silicium ou un mélange d’au moins deux parmi ces alliages. Procédé de fabrication selon l’une quelconque des revendications précédentes, dans lequel chaque couche intermédiaire (12) est réalisée dans un matériau présentant une ductilité égale ou supérieure à celle du matériau de la couche anti-diffusion (8) et égale ou supérieure à celle du matériau de la gaine (6). Procédé de fabrication selon l’une quelconque des revendications précédentes, dans lequel chaque couche intermédiaire (12) est réalisée en aluminium pur ou en un alliage d’aluminium ou en un matériau comprenant une matrice réalisée en aluminium pur ou en alliage d’aluminium. Elément de combustible nucléaire, comprenant un noyau (4) en forme de feuille contenant un matériau fissile uranifère, le noyau (4) étant revêtu d’une couche anti-diffusion (8) et enveloppé dans une gaine (6), l’élément de combustible nucléaire comprenant au moins une couche intermédiaire (12), chaque couche intermédiaire (12) étant interposée entre la couche anti-diffusion (8) et la gaine (6), chaque couche intermédiaire (12) étant réalisée dans un alliage métallique ductile et/ou possédant une limite d’élasticité conventionnelle, un allongement à la rupture et/ou un allongement relatif proches de ceux du matériau de la gaine (6). Elément de combustible nucléaire selon la revendication 10, dans lequel le matériau fissile contient au moins un alliage d’uranium et/ou au moins un composé de l’uranium. Elément de combustible nucléaire selon la revendication 10 ou la revendication 11, dans lequel le noyau (4) est un noyau monolithique constitué du matériau fissile ou un noyau dispersé contenant le matériau fissile dispersé dans une matrice. Elément de combustible nucléaire selon l’une quelconque des revendications 10 à 12, dans lequel la couche anti-diffusion (8) est réalisée en un matériau choisi parmi un alliage à base de zirconium, un alliage à base de molybdène, un alliage à base de titane, un alliage à base de silicium ou un mélange d’au moins deux parmi ces alliages. Elément de combustible nucléaire selon l’une quelconque des revendications 10 à 13, dans lequel chaque couche intermédiaire (12) est réalisée dans un matériau plus ductile que le matériau de la couche anti-diffusion (8) et plus ductile que le matériau de la gaine (6). Elément de combustible nucléaire selon l’une quelconque des revendications 10 à 14, dans lequel chaque couche intermédiaire (12) est réalisée en aluminium pur ou en un alliage d’aluminium ou en un matériau comprenant une matrice réalisée en aluminium pur ou en alliage d’aluminium.